(57)【要約】【課題】耐摩耗性およびウェットグリップ性能に優れたトレッド用ゴム組成物、およびタイヤを提供すること。【解決手段】スチレン含量が２０〜５０質量％、ビニル含量が１５〜６５％のスチレンブタジエンゴムを７０質量％以上含むゴム成分１００質量部に対し、５〜３０質量部のカーボンブラック、９５質量部以上のシリカ、２５質量部以上の下記式（甲）で表され、平均一次粒子径が１０μｍ以下である無機化合物粉体、および２〜１５質量部のクマロン系樹脂を含む７０質量部以上の軟化剤を含有するトレッド用ゴム組成物、ならびに当該トレッド用ゴム組成物により構成されたトレッドを有するタイヤ。Ｍ・αＳｉＯ2・βＨ2Ｏ      （甲）（式中のＭは、Ａｌ、Ｍｇ、Ｔｉ、Ｃａから選ばれる少なくとも一つの金属酸化物または金属水酸化物であり、αおよびβは共に０〜１０の整数である。）【選択図】なし【特許請求の範囲】
【請求項１】
スチレン含量が２０〜５０質量％、ビニル含量が１５〜６５％のスチレンブタジエンゴムを７０質量％以上含むゴム成分１００質量部に対し、
５〜３０質量部のカーボンブラック、
９５質量部以上のシリカ、
２５質量部以上の下記式（甲）で表され、平均一次粒子径が１０μｍ以下である無機化合物粉体、および
２〜１５質量部のクマロン系樹脂を含む７０質量部以上の軟化剤を含有するトレッド用ゴム組成物。
Ｍ・αＳｉＯ2・βＨ2Ｏ      （甲）
（式中のＭは、Ａｌ、Ｍｇ、Ｔｉ、Ｃａから選ばれる少なくとも一つの金属酸化物または金属水酸化物であり、αおよびβは共に０〜１０の整数である。）
【請求項２】
前記軟化剤が、１１〜２０質量部のビス（２−エチルヘキシル）セバケートを含む請求項１記載のトレッド用ゴム組成物。
【請求項３】
前記無機化合物粉体が、酸化アルミニウムおよび／または水酸化アルミニウムである請求項１または２記載のトレッド用ゴム組成物。
【請求項４】
請求項１〜３のいずれか１項に記載のトレッド用ゴム組成物により構成されたトレッドを有するタイヤ。
【発明の詳細な説明】
【技術分野】
【０００１】
本発明はトレッド用ゴム組成物および当該トレッド用ゴム組成物により構成されたトレッドを有するタイヤに関する。
【背景技術】
【０００２】
ゴム組成物のウェットグリップ性能を向上させる手段の一つとして、レジンを添加してガラス転移温度（Ｔｇ）を上げる方法が挙げられるが、初期グリップが低下してしまうという問題がある。また、他のウェットグリップ性能を向上させる手段として、シリカの増量、可塑剤に対するフィラー含有量の増加、水酸化アルミニウムの添加などが知られているが、これらの場合は、耐摩耗性が低下するという問題がある。
【０００３】
特許文献１には、少なくともスチレンブタジエンゴムを含むジエン系ゴム成分、特定の無機化合物粉体、シリカ、および不飽和カルボン酸エステルを所定量含有することで、耐摩耗性等の耐破壊性およびウェットグリップ性能を改善できるゴム組成物が記載されているが、いまだ改善の余地がある。
【先行技術文献】
【特許文献】
【０００４】
【特許文献１】特開２０１４−９２５０号公報
【発明の概要】
【発明が解決しようとする課題】
【０００５】
本発明は、耐摩耗性およびウェットグリップ性能に優れたトレッド用ゴム組成物、および当該トレッド用ゴム組成物により構成されたトレッドを有するタイヤを提供することを目的とする。
【課題を解決するための手段】
【０００６】
本発明は、スチレン含量が２０〜５０質量％、ビニル含量が１５〜６５％のスチレンブタジエンゴムを７０質量％以上含むゴム成分１００質量部に対し、５〜３０質量部のカーボンブラック、９５質量部以上のシリカ、２５質量部以上の下記式（甲）で表され、平均一次粒子径が１０μｍ以下である無機化合物粉体、および２〜１５質量部のクマロン系樹脂を含む７０質量部以上の軟化剤を含有するトレッド用ゴム組成物。
Ｍ・αＳｉＯ2・βＨ2Ｏ      （甲）
（式中のＭは、Ａｌ、Ｍｇ、Ｔｉ、Ｃａから選ばれる少なくとも一つの金属酸化物または金属水酸化物であり、αおよびβは共に０〜１０の整数である。）
【０００７】
前記軟化剤が、１１〜２０質量部のビス（２−エチルヘキシル）セバケートを含むことが好ましい。
【０００８】
前記無機化合物粉体が、酸化アルミニウムおよび／または水酸化アルミニウムであることが好ましい。
【０００９】
また、本発明は前記トレッド用ゴム組成物により構成されたトレッドを有するタイヤに関する。
【発明の効果】
【００１０】
スチレン含量が２０〜５０質量％、ビニル含量が１５〜６５％のスチレンブタジエンゴムを７０質量％以上含むゴム成分１００質量部に対し、５〜３０質量部のカーボンブラック、９５質量部以上のシリカ、２５質量部以上の下記式（甲）で表され、平均一次粒子径が１０μｍ以下である無機化合物粉体、および２〜１５質量部のクマロン系樹脂を含む７０質量部以上の軟化剤を含有する本発明の一実施形態であるトレッド用ゴム組成物、ならびに当該トレッド用ゴム組成物により構成されたトレッドを有する本発明の一実施形態であるタイヤは、耐摩耗性およびウェットグリップ性能に優れる。
【００１１】
さらに、前記軟化剤が、１１〜２０質量部のビス（２−エチルヘキシル）セバケートを含むトレッド用ゴム組成物、ならびに当該トレッド用ゴム組成物により構成されたトレッドを有するタイヤは、より耐摩耗性に優れる。
【発明を実施するための形態】
【００１２】
本発明の一実施形態であるトレッド用ゴム組成物は、スチレン含量が２０〜５０質量％、ビニル含量が１５〜６５％のスチレンブタジエンゴムを７０質量％以上含むゴム成分１００質量部に対し、５〜３０質量部のカーボンブラック、９５質量部以上のシリカ、２５質量部以上の下記式（甲）で表され、平均一次粒子径が１０μｍ以下である無機化合物粉体、および２〜１５質量部のクマロン系樹脂を含む７０質量部以上の軟化剤を含有することを特徴とする。
Ｍ・αＳｉＯ2・βＨ2Ｏ      （甲）
（式中のＭは、Ａｌ、Ｍｇ、Ｔｉ、Ｃａから選ばれる少なくとも一つの金属酸化物または金属水酸化物であり、αおよびβは共に０〜１０の整数である。）
【００１３】
本実施形態に係るトレッド用ゴム組成物は、所定のスチレンブタジエンゴム（ＳＢＲ）を含有するゴム成分に対し、無機化合物粉体とクマロン系樹脂とを含有することで、無機化合物粉体の近くにクマロン系樹脂が存在するため、耐摩耗性の悪化が抑制できると考えられる。
【００１４】
さらに、軟化剤がビス（２−エチルヘキシル）セバケートを含む他の実施形態では、ＳＢＲおよびクマロン系樹脂との相溶性が高く、かつ可塑化効果が高いビス（２−エチルヘキシル）セバケートを含むことで、ゴム組成物の均一性が向上し、耐摩耗性がより向上していると考えられる。
【００１５】
前記ゴム成分は、所定のスチレン含量およびビニル含量を満たすＳＢＲを含有する。ＳＢＲとしては特に限定はなく、溶液重合ＳＢＲ（Ｓ−ＳＢＲ）、乳化重合ＳＢＲ（Ｅ−ＳＢＲ）、これらの変性ＳＢＲ（変性Ｓ−ＳＢＲ、変性Ｅ−ＳＢＲ）などが挙げられる。変性ＳＢＲとしては、末端および／または主鎖が変性されたＳＢＲ、スズ、ケイ素化合物などでカップリングされた変性ＳＢＲ（縮合物、分岐構造を有するものなど）、水素添加されたＳＢＲ（水添Ｓ−ＳＢＲ、水添Ｅ−ＳＢＲ）などが挙げられる。なかでもＳ−ＳＢＲが好ましい。
【００１６】
前記ＳＢＲのスチレン含量は、２０質量％以上であり、２５質量％以上が好ましい。２０質量％未満の場合は、十分なグリップ性能が得られない傾向がある。また、スチレン含有量は、５０質量％以下であり、４７質量％以下が好ましい。５０質量％を超える場合は、耐摩耗性が低下するだけでなく、温度依存性が増大し、温度変化に対する性能変化が大きくなってしまい、走行中の安定したウェットグリップ性能が良好に得られなくなる傾向がある。なお、本明細書中のＳＢＲのスチレン含有量は、1Ｈ−ＮＭＲ測定により算出される値である。
【００１７】
前記ＳＢＲのビニル含量は、１５％以上であり、２０％以上が好ましい。１５％未満の場合は、十分なウェットグリップ性能が得られない傾向がある。また、ビニル含有量は、６５％以下であり、６３％以下が好ましい。６５％を超える場合は、Ｔｇが高くなりすぎ、温度依存性が増大する傾向がある。なお、本明細書のＳＢＲのビニル含量（１，２−結合ブタジエン単位量）は、赤外吸収スペクトル分析法によって測定される値である。
【００１８】
ゴム成分中の前記ＳＢＲの含有量は、７０質量％以上であり、８０質量％以上が好ましい。ＳＢＲの含有量が７０質量％未満の場合は、十分なウェットグリップ性能が得られない傾向がある。最も好ましい態様においては、ＳＢＲの含有量は１００質量％である。
【００１９】
本実施形態に係るゴム成分は、直鎖状ＳＢＲ以外のゴム成分（他のゴム成分）を含有してもよい。他のゴム成分としては、天然ゴム（ＮＲ）およびポリイソプレンゴム（ＩＲ）を含むイソプレン系ゴム、直鎖状ＳＢＲ以外のＳＢＲ、ブタジエンゴム（ＢＲ）、スチレンイソプレンブタジエンゴム（ＳＩＢＲ）、クロロプレンゴム（ＣＲ）、アクリロニトリルブタジエンゴム（ＮＢＲ）などのＳＢＲ以外のジエン系ゴムやブチル系ゴムが挙げられる。ゴム成分は、単独で用いてもよく、２種以上を併用してもよい。低燃費性や耐摩耗性、耐久性、ウェットグリップ性能のバランスの観点からＮＲ、ＢＲを含有することが好ましい。
【００２０】
カーボンブラックを含有することが、着色効果、補強効果などが得られる点から好ましい。カーボンブラックとしては、例えば、オイルファーネス法により製造されたカーボンブラックなどが挙げられ、２種類以上のコロイダル特性の異なるものを併用してもよい。具体的にはＧＰＦ、ＨＡＦ、ＩＳＡＦ、ＳＡＦなどが挙げられる。
【００２１】
カーボンブラックのチッ素吸着比表面積（Ｎ2ＳＡ）は、グリップ性能の観点から、１００ｍ2／ｇ以上が好ましく、１０５ｍ2／ｇ以上がより好ましく、１１０ｍ2／ｇ以上がさらに好ましい。また、耐摩耗性の観点から、カーボンブラックのＮ2ＳＡは、６００ｍ2／ｇ以下が好ましく、２５０ｍ2／ｇ以下がより好ましく、１８０ｍ2／ｇ以下がさらに好ましい。なお、カーボンブラックのＮ2ＳＡは、ＪＩＳ  Ｋ  ６２１７−２：２００１に準拠して求められる値である。
【００２２】
カーボンブラックのＤＢＰ吸油量は、耐摩耗性の観点から、５０ｍｌ／１００ｇ以上が好ましく、１００ｍｌ／１００ｇ以上がより好ましい。また、カーボンブラックのＤＢＰ吸油量は、グリップ性能の観点から、２５０ｍｌ／１００ｇ以下が好ましく、２００ｍｌ／１００ｇ以下がより好ましく、１３５ｍｌ／１００ｇ以下がさらに好ましい。なお、カーボンブラックのＤＢＰ吸油量は、ＪＩＳ  Ｋ  ６２１７−４：２００８に準拠して測定される値である。
【００２３】
カーボンブラックのゴム成分１００質量部に対する含有量は、５質量部以上であり、１０質量部以上が好ましい。含有量が５質量部未満の場合は十分な耐摩耗性およびグリップ性能が得られないおそれがある。また、カーボンブラックの含有量は、３０質量部以下であり、２０質量部以下が好ましい。含有量が３０質量部を超えると、グリップ性能が低下するおそれがある。
【００２４】
前記シリカとしては、一般的に使用されるものであれば構わない。例えば、乾式法シリカ（無水ケイ酸）、湿式法シリカ（含水ケイ酸）等が挙げられるが、シラノール基が多いという理由から、湿式法シリカが好ましい。
【００２５】
前記シリカのチッ素吸着比表面積（Ｎ2ＳＡ）は、加硫後の破壊強度の観点から、４０ｍ2／ｇ以上が好ましく、５０ｍ2／ｇ以上がより好ましく、１００ｍ2／ｇ以上がさらに好ましく、１３０ｍ2／ｇ以上がさらに好ましく、１６０ｍ2／ｇ以上が特に好ましい。また、シリカのＮ2ＳＡは、低発熱性およびゴム加工性の観点から、５００ｍ2／ｇ以下が好ましく、３００ｍ2／ｇ以下がより好ましく、２５０ｍ2／ｇ以下がさらに好ましく、２００ｍ2／ｇ以下が最も好ましい。なお、シリカのチッ素吸着比表面積は、ＡＳＴＭ  Ｄ３０３７−８１に準じてＢＥＴ法で測定される値である。
【００２６】
シリカのゴム成分１００質量部に対する含有量は、ウェットグリップ性能の観点から、９５質量部以上であり、１００質量部以上が好ましい。また、シリカの含有量は、混練時の分散性向上の観点、圧延時の加熱や圧延後の保管中にシリカが再凝集して加工性が低下することを抑制するという観点から、２００質量部以下が好ましく、１５０質量部以下がより好ましい。
【００２７】
シリカを含有する場合はシランカップリング剤を併用することが好ましい。シランカップリング剤としては、ゴム工業において、従来からシリカと併用される任意のシランカップリング剤を使用することができ、例えば、エボニックデグッサ社製のＳｉ７５、Ｓｉ２６６（ビス（３−トリエトキシシリルプロピル）ジスルフィド）、同社製のＳｉ６９（ビス（３−トリエトキシシリルプロピル）テトラスルフィド）などのスルフィド系、３−メルカプトプロピルトリメトキシシラン、Ｍｏｍｅｎｔｉｖｅ社製のＮＸＴ−Ｚ１００、ＮＸＴ−Ｚ４５、ＮＸＴなどのメルカプト系（メルカプト基を有するシランカップリング剤）、ビニルトリエトキシシランなどのビニル系、３−アミノプロピルトリエトキシシランなどのアミノ系、γ−グリシドキシプロピルトリエトキシシランなどのグリシドキシ系、３−ニトロプロピルトリメトキシシランなどのニトロ系、３−クロロプロピルトリメトキシシランなどのクロロ系などが挙げられる。これらは単独で用いてもよく、２種以上を組み合わせて用いてもよい。なかでも、スルフィド系、メルカプト系がシリカとの結合力が強く、低発熱性において優れるという点から好ましい。
【００２８】
シランカップリング剤を含有する場合のシリカ１００質量部に対する含有量は、２質量部以上が好ましく、３質量部以上がより好ましい。シランカップリング剤の含有量が２質量部未満の場合は、シリカ分散性の改善効果が十分に得られない傾向がある。また、シランカップリング剤の含有量は、２５質量部以下が好ましく、２０質量部以下がより好ましい。シランカップリング剤の含有量が２５質量部を超える場合は、コストに見合った効果が得られない傾向がある。
【００２９】
前記無機化合物粉体は、下記式（甲）で表され、平均一次粒子径が１０μｍ以下である。この無機化合物粉体を含有することで優れたウェットグリップ性能が得られる。
Ｍ・αＳｉＯ2・βＨ2Ｏ      （甲）
（式中のＭは、Ａｌ、Ｍｇ、Ｔｉ、Ｃａから選ばれる少なくとも一つの金属酸化物または金属水酸化物であり、αおよびβは共に０〜１０の整数である。）
【００３０】
式（甲）で表される無機化合物粉体としては、酸化アルミニウム（アルミナ）、アルミナ水和物、水酸化アルミニウム、水酸化マグネシウム、酸化マグネシウム、タルク、チタン白、チタン黒、酸化カルシウム、水酸化カルシウム、酸化アルミニウムマグネシウム、クレー、パイロフィライト、ベントナイト、ケイ酸アルミニウム、ケイ酸マグネシウム、ケイ酸カルシウム、ケイ酸アルミニウムカルシウム、ケイ酸マグネシウムカルシウムなどがあげられる。これらの無機化合物は単独で用いてもよく、２種以上を併用してもよい。なかでも、本発明の効果がより好適に得られるという理由から、上記式（甲）において、Ｍが、Ａｌ、Ｍｇ、ＴｉおよびＣａからなる群より選ばれた少なくとも１つの金属の水酸化物であることが好ましく、Ｍが、Ａｌの酸化物または水酸化物であることがより好ましい。本発明に用いる水酸化アルミニウムは、アルミナ水和物も含むものである。
【００３１】
前記無機化合物粉体の平均一次粒子径は１０μｍ以下であり、０．０５〜５μｍが好ましく、０．１〜３μｍがより好ましい。無機化合物の平均一次粒子径を１０μｍ以下とすることにより、良好な耐破壊特性、より良好な耐摩耗性が得られる傾向がある。なお、本発明において、無機化合物の平均一次粒子径は、数平均粒子径であり、透過型電子顕微鏡により測定される。
【００３２】
式（甲）で表される無機化合物粉体のゴム成分１００質量部に対する含有量は、２５質量部以上であり、３０質量部以上が好ましく、３５質量部以上がより好ましい。無機化合物粉体の含有量が２５質量部未満の場合は、十分なウェットグリップ性能が得られないおそれがある。無機化合物粉体のゴム成分１００質量部に対する含有量は、５０質量部以下が好ましく、４５質量部以下がより好ましく、４０質量部以下がさらに好ましく、３０質量部以下がさらに好ましい。無機化合物紛体の含有量を５０質量部以下とすることにより、良好な耐摩耗性能が得られる傾向がある。無機化合物粉体の含有量を３０質量部以下とすることにより、より良好な耐摩耗性能が得られる傾向がある。
【００３３】
前記軟化剤はクマロン系樹脂を含む。無機化合物粉体とクマロン系樹脂とを併用することで、無機化合物粉体による耐摩耗性の悪化を改善できる。本明細書におけるクマロン系樹脂は、クマロン、インデン、スチレンの共重合体である。このようなクマロン系樹脂としては、ニットレジンクマロン（日塗化学（株）製）、エスクロン（新日鉄住金化学（株）製）、ネオポリマー（新日本石油化学（株）製）、ＮＯＶＡＲＥＳ  Ｃ１００（ルトガーケミカル社製）が挙げられる。
【００３４】
クマロン系樹脂の軟化点は、ウェットグリップ性能の観点から、６０℃以上が好ましく、７０℃以上がより好ましい。また、ウェットグリップ性能の観点から、１７０℃以下が好ましく、１５０℃以下がより好ましい。なお、本発明のクマロン系樹脂の軟化点は、ＪＩＳ  Ｋ  ６２２０−１：２００１に規定される軟化点を環球式軟化点測定装置で測定し、球が降下した温度である。
【００３５】
クマロン系樹脂のゴム成分１００質量部に対する含有量は、２質量部以上であり、３質量部以上が好ましい。２質量部未満の場合は、十分なウェットグリップ性能が得られないおそれがある。また、クマロン系樹脂の含有量は１５質量部以下であり、１２質量部以下が好ましい。１５質量部を超える場合は、耐摩耗性が低下するおそれがある。
【００３６】
前記軟化剤はさらに、ビス（２−エチルヘキシル）セバケートを含むことが好ましい。ビス（２−エチルヘキシル）セバケートは、ＳＢＲおよびクマロン系樹脂との相溶性が高く、かつ可塑化効果が高いことから、ゴム組成物の均一性が向上し、耐摩耗性をより向上させることができると考えられる。
【００３７】
ビス（２−エチルヘキシル）セバケートを含有する場合の、ゴム成分１００質量部に対する含有量は、ウェットグリップ性能の観点から、１１質量部以上が好ましく、１５質量部以上がより好ましい。また、耐摩耗性の観点から、２０質量部以下が好ましい。
【００３８】
前記軟化剤は、前述のクマロン系樹脂およびビス（２−エチルヘキシル）セバケート以外の軟化剤（他の軟化剤）を含有することができる。他の軟化剤としては、オイル、液状ジエン系重合体などが挙げられる。オイルとしては、例えば、パラフィン系、アロマ系、ナフテン系プロセスオイルなどのプロセスオイルが挙げられる。本明細書の軟化剤の含有量には、油展ゴムに含まれるオイル量も含まれる。
【００３９】
前記液状ジエン系重合体は、常温（２５℃）で液体状態のジエン系重合体である。液状ジエン系重合体は、ゲル浸透クロマトグラフィー（ＧＰＣ）で測定したポリスチレン換算の重量平均分子量（Ｍｗ）が、耐久性および生産性の観点から、１．０×１０3〜２．０×１０5であることが好ましく、３．０×１０3〜１．５×１０4であることがより好ましい。なお、本発明において、液状ジエン系重合体のＭｗは、ゲル浸透クロマトグラフィー（ＧＰＣ）で測定したポリスチレン換算値である。液状ジエン系重合体としては、液状スチレンブタジエン共重合体（液状ＳＢＲ）、液状ブタジエン重合体（液状ＢＲ）、液状イソプレン重合体（液状ＩＲ）、液状スチレンイソプレン共重合体（液状ＳＩＲ）などが挙げられる。なかでも、耐摩耗性と走行中の安定したグリップ性能がバランスよく得られるという理由から、液状ＳＢＲが好ましい。
【００４０】
ゴム成分１００質量部に対する軟化剤の合計含有量は、７０質量部以上であり、７５質量部以上が好ましい。７０質量部未満の場合は、十分なウェットグリップ性能が得られないおそれがある。また、軟化剤の合計含有量は、耐摩耗性およびウェットグリップ性能の観点から、１５０質量部以下が好ましく、１４０質量部以下がより好ましい。
【００４１】
本実施形態のトレッド用ゴム組成物には、前記成分以外にも、ゴム組成物の製造に一般に使用される他の成分、例えば、ステアリン酸、酸化亜鉛、各種老化防止剤、ワックス、加硫剤、加硫促進剤などを適宜配合することができる。
【００４２】
前記酸化亜鉛としては特に限定されず、タイヤなどのゴム分野で使用されているものなどが挙げられる。ここで、酸化亜鉛のなかでは、微粒子酸化亜鉛を好適に使用できる。具体的には、平均一次粒子径２００ｎｍ以下の酸化亜鉛を使用することが好ましく、より好ましくは１００ｎｍ以下である。該平均一次粒子径の下限は特に限定されないが、好ましくは２０ｎｍ以上、より好ましくは３０ｎｍ以上である。なお、酸化亜鉛の平均一次粒子径は、窒素吸着によるＢＥＴ法により測定した比表面積から換算された平均粒子径（平均一次粒子径）を表す。
【００４３】
酸化亜鉛を配合する場合のゴム成分１００質量部に対する含有量は、０．５〜１０質量部が好ましく、１〜５質量部がより好ましい。酸化亜鉛の含有量が上記範囲内であると、本発明の効果がより好適に得られる。
【００４４】
前記老化防止剤としては特に限定されず、ゴム分野で使用されているものが使用可能であり、例えば、キノリン系、キノン系、フェノール系、フェニレンジアミン系老化防止剤などが挙げられる。
【００４５】
老化防止剤を含有する場合のゴム成分１００質量部に対する含有量は、０．５質量部以上が好ましく、０．８質量部以上がより好ましい。また、老化防止剤の含有量は、充填剤等の分散性、破断時伸び、混練効率の観点から、２．０質量部以下が好ましく、１．５質量部以下がより好ましく、１．２質量部以下がさらに好ましい。
【００４６】
前記加硫剤としては、硫黄やカプロラクタムジスルフィドなどの硫黄含有化合物が用いられる。加硫剤としての硫黄としては、例えば、粉末硫黄、沈降硫黄、コロイド硫黄、不溶性硫黄、オイル処理硫黄などが挙げられる。これらはそれぞれ単独または２種以上を混合して用いることができる。
【００４７】
加硫剤を含有する場合のゴム成分１００質量部に対する含有量は、良好な加硫反応の観点から、０．５質量部以上が好ましく、０．６質量部以上がより好ましい。また、加硫剤の含有量は、グリップ性能、耐摩耗性の観点から、３質量部以下が好ましく、２質量部以下がより好ましい。
【００４８】
前記加硫促進剤としては、グアニジン系、アルデヒド−アミン系、アルデヒド−アンモニア系、チアゾール系、スルフェンアミド系、チオ尿素系、チウラム系、ジチオカルバメート系、ザンデート系の化合物などが挙げられる。なかでも、本発明の効果が好適に得られるという理由から、チアゾール系またはチウラム系加硫促進剤を有する加硫促進剤が好ましい。
【００４９】
チアゾール系加硫促進剤としては、例えば、２−メルカプトベンゾチアゾール、２−メルカプトベンゾチアゾールのシクロヘキシルアミン塩、ジ−２−ベンゾチアゾリルジスルフィドなどが挙げられ、なかでも、ジ−２−ベンゾチアゾリルジスルフィドが好ましい。また、チウラム系加硫促進剤としては、テトラメチルチウラムジスルフィド（ＴＭＴＤ）、テトラベンジルチウラムジスルフィド（ＴＢｚＴＤ）、テトラキス（２−エチルヘキシル）チウラムジスルフィド（ＴＯＴ−Ｎ）などが挙げられる。
【００５０】
加硫促進剤を含有する場合のゴム成分１００質量部に対する含有量は、十分な加硫速度を確保するという観点から、０．５質量部以上が好ましく、１．０質量部以上が好ましい。また、加硫促進剤の含有量は、ブルーミングを抑制するという観点から、１０質量部以下が好ましく、５質量部以下がより好ましい。
【００５１】
本実施形態のトレッド用ゴム組成物は、一般的な方法で製造できる。例えば、バンバリーミキサーやニーダー、オープンロールなどの一般的なゴム工業で使用される公知の混練機で、前記各成分のうち、加硫剤および加硫促進剤以外の成分を混練りした後、これに、加硫剤および加硫促進剤を加えてさらに混練りし、その後加硫する方法などにより製造できる。
【００５２】
他の実施形態である、前記トレッド用ゴム組成物により構成されたトレッドを有するタイヤは、通常の方法により製造できる。すなわち、ゴム成分に対して前記の配合剤を必要に応じて配合した前記トレッド用ゴム組成物を、トレッドの形状にあわせて押出し加工し、タイヤ成型機上で他のタイヤ部材とともに貼り合わせ、通常の方法にて成型することにより、未加硫タイヤを形成し、この未加硫タイヤを加硫機中で加熱加圧することにより製造することができる。
【実施例】
【００５３】
実施例に基づいて、本発明を具体的に説明するが、本発明はこれらのみに限定されるものではない。
【００５４】
実施例および比較例で使用した各種薬品について説明する。
ＳＢＲ：旭化成（株）製のタフデン４８５０（未変性Ｓ−ＳＢＲ、スチレン含量：４０質量％、ビニル含量：４６％、ゴム固形分１００質量部に対してオイル分５０質量部含有）
ＢＲ：宇部興産（株）のＢＲ１５０Ｂ（ハイシスＢＲ、シス含量９７質量％、トランス含量２質量％、ビニル含量１質量％）
カーボンブラック：東海カーボン（株）製のシースト９ＳＡＦ（Ｎ2ＳＡ：１４２ｍ2／ｇ、ＤＢＰ吸油量：１１５ｍｌ／１００ｇ）
シリカ：エボニックデグサ社製のウルトラシルＶＮ３（Ｎ2ＳＡ：１７５ｍ2／ｇ）
水酸化アルミニウム：昭和電工（株）製のハイジライトＨ−４３（平均一次粒子径：０．７８μｍ）
酸化アルミニウム：住友化学（株）製のＡ−２６（平均一次粒子径：１μｍ）
シランカップリング剤：エボニックデグサ社製のＳｉ６９（ビス（３−トリエトキシシリルプロピル）テトラスルフィド）
クマロン系樹脂：Ｒｕｔｇｅｒｓ  Ｃｈｅｍｉｃａｌｓ社製のＮＯＶＡＲＥＳ  Ｃ１００（クマロンインデン樹脂、軟化点：１００℃）
ＤＯＳ：大八化学工業（株）製（ビス（２−エチルヘキシル）セバケート）
オイル：Ｈ＆Ｒ社製のＶｉｖａｔｅｃ５００（ＴＤＡＥオイル、Ｔｇ：−５８℃）
酸化亜鉛：三井金属鉱業（株）製の酸化亜鉛２種
ステアリン酸：日油（株）製のステアリン酸「椿」
老化防止剤：住友化学（株）製のアンチゲン６Ｃ（Ｎ−（１，３−ジメチルブチル）−Ｎ’−フェニル−ｐ−フェニレンジアミン）
硫黄：軽井沢硫黄（株）製の粉末硫黄
加硫促進剤１：フレキシス社製のＰＥＲＫＡＣＩＴ  ＤＰＧ（１，３−ジフェニルグアニジン）
加硫促進剤２：大内新興化学工業（株）製のノクセラーＴＯＴ−Ｎ（テトラキス（２−エチルヘキシル）チウラムジスルフィド）
【００５５】
実施例および比較例
表１および２に示す配合処方にしたがい、１．７Ｌの密閉型バンバリーミキサーを用いて、加硫剤および加硫促進剤以外の薬品を排出温度１７０℃になるまで５分間混練りし、混練物を得た。さらに、得られた混練物を前記バンバリーミキサーにより、排出温度１５０℃で４分間、再度混練りした（リミル）。次に、２軸オープンロールを用いて、得られた混練物に硫黄および加硫促進剤を添加し、４分間、１０５℃になるまで練り込み、未加硫ゴム組成物を得た。得られた未加硫ゴム組成物を所定の形状の口金を備えた押し出し機でタイヤトレッドの形状に押し出し成形し、他のタイヤ部材とともに貼り合わせて未加硫タイヤを形成し、プレス加硫することにより、試験用タイヤ（サイズ：１９５／６５Ｒ１５）を製造した。得られた試験用タイヤについて下記の評価を行った。評価結果を表１および２に示す。
【００５６】
ウェットグリップ性能
各試験用タイヤを排気量２０００ｃｃの国産ＦＲ車の全輪に装着し、１周３ｋｍのウェットアスファルト路面のテストコースを１０周走行した。その際におけるベストラップ時のコントロールをテストドライバーが評価し、基準比較例を１００とする指数で表示する。指数が大きいほどウェット路面におけるグリップ性能が高いことを示す。
【００５７】
耐摩耗性
各試験用タイヤを排気量２０００ｃｃの国産ＦＲ車の全輪に装着し、１周３ｋｍのドライアスファルト路面のテストコースを１０周走行した後のタイヤ、ならびに前記ウェットグリップ性能評価後のタイヤの合計８本のタイヤのトレッドゴム残溝を計測し（新品時１５ｍｍ）平均値を求めた。基準比較例を１００とする指数で表示する。指数が大きいほど耐摩耗性が高いことを示す。
【００５８】
【表１】
2018131611.tif 000002
【００５９】
【表２】
2018131611.tif 000003
【００６０】
表１および２の結果より、本発明のトレッド用ゴム組成物、ならびにこのトレッド用ゴム組成物により構成されたトレッドを有する本発明のタイヤは、耐摩耗性およびウェットグリップ性能に優れることがわかる。